(57)【要約】【課題】異物の侵入が防止でき、しかも、角底袋の形態を維持したままでの開封が可能な易開封性があり、結束具等により何度も角底袋の開閉できるという利便性を損なうことがない物品の包装方法と、これに好適に使用できる共押出積層フィルムおよび角底袋を提供すること。【解決手段】１−ブテン系共重合体を含有してなるヒートシール樹脂層（Ａ）と、該１−ブテン系共重合体よりもヒートシール開始温度が高いプロピレン系樹脂を含有してなる中間樹脂層（Ｂ）と、エチレン系樹脂を含有してなる厚さ０．５〜５μｍの表面樹脂層（Ｃ）とを有する共押出積層フィルム、このフィルムのヒートシール樹脂層（Ａ）を内側として溶融切断接着して製袋された角底袋、および、物品が充填された角底袋の開口部を、袋の形態を維持したままで開封可能となる加熱条件でヒートシールして易開封角底包装とする包装方法。【選択図】　なし。【特許請求の範囲】
【請求項１】
ヒートシール樹脂層（Ａ）と中間樹脂層（Ｂ）と表面樹脂層（Ｃ）とが（Ａ）／（Ｂ）／（Ｃ）の順で積層している共押出積層フィルムのヒートシール樹脂層（Ａ）を袋の内側として溶融切断接着して角底袋に製袋され、かつ、物品が充填された角底袋の開口部を、角底袋の形態を維持したままで開封可能となる加熱条件でヒートシールして易開封角底包装とする包装方法であって、しかも、該共押出積層フィルムが１−ブテンとその他のα−オレフィンとからなる１−ブテン系共重合体を含有してなるヒートシール樹脂層（Ａ）と、該１−ブテン系共重合体よりもヒートシール開始温度が高いプロピレン系樹脂を含有してなる中間樹脂層（Ｂ）と、エチレン系樹脂を含有してなる厚さ０．５〜５μｍの表面樹脂層（Ｃ）とを有する共押出積層フィルム（Ｉ）であることを特徴とする包装方法。
【請求項２】
ヒートシール樹脂層（Ａ）が１−ブテン系共重合体として１−ブテンとプロピレンとを必須成分として重合してなる１−ブテン−プロピレン系共重合体（ａ）を含有してなる樹脂層であり、中間樹脂層（Ｂ）がプロピレン単独重合体および／またはプロピレン−エチレン系共重合体（ｂ）を含有してなる樹脂層であり、しかも、表面樹脂層（Ｃ）が密度０．９１０〜０．９３０ｇ／ｃｍ２の低密度ポリエチレン（ｃ）からなる樹脂層である請求項１記載の包装方法。
【請求項３】
ヒートシール樹脂層（Ａ）中の１−ブテン−プロピレン系共重合体（ａ）が１−ブテン由来成分含有率が５０〜９９モル％の１−ブテン−プロピレン共重合体（ａ１）であり、表面樹脂層（Ｃ）が密度０．９１０〜０．９３０ｇ／ｃｍ２で、該１−ブテン−プロピレン共重合体（ａ１）よりもヒートシール開始温度が高い低密度ポリエチレン（ｃ１）からなる樹脂層である請求項２記載の包装方法。
【請求項４】
ヒートシール樹脂層（Ａ）が、１−ブテン−プロピレン共重合体（ａ１）とプロピレン−エチレン系共重合体（ｐｅ）とを、その重量比（ａ１）／（ｐｅ）が２０／８０〜８０／２０となる割合で含有してなる樹脂層である請求項３記載の包装方法。
【請求項５】
中間樹脂層（Ｂ）がエチレン由来成分含有率３〜７重量％のプロピレン−エチレン共重合体を含有してなる中間樹脂層（Ｂ１）とプロピレン由来成分含有率９５重量％以上のプロピレン系樹脂からなる中間樹脂層（Ｂ２）とを、中間樹脂層（Ｂ１）をヒートシール樹脂層（Ａ）側として積層してなる樹脂層である請求項４記載の包装方法。
【請求項６】
積層フィルム（Ｉ）のヒートシール樹脂層（Ａ）を内側として溶融切断接着して製袋した角底袋の溶融接着部の接着強度が７．５〜３０Ｎ／１５ｍｍで、かつ、表面樹脂層（Ｃ）を内側として溶融切断接着して製袋した角底袋の溶融切断接着部の接着強度が２．５Ｎ／１５ｍｍ以下であり、しかも、物品が充填された角底袋の開口部をヒートシールして得られた易開封シール部分のヒートシール強度が０．１〜５Ｎ／１５ｍｍである請求項１〜５のいずれか１項記載の包装方法。
【請求項７】
角底袋の開口部を６５〜９５℃、０．１〜２秒間の条件でヒートシールして易開封角底包装とする、請求項６項記載の包装方法。
【請求項８】
共押出積層フィルム（Ｉ）の厚さが２５〜４０μｍであり、かつ、ヒートシール樹脂層（Ａ）の厚さが１〜８μｍである請求項６記載の包装方法。
【請求項９】
１−ブテンとその他のα−オレフィンとからなる１−ブテン系共重合体を含有してなるヒートシール樹脂層（Ａ）と、該１−ブテン系共重合体よりもヒートシール開始温度が高いプロピレン系樹脂を含有してなる中間樹脂層（Ｂ）と、エチレン系樹脂を含有してなる厚さ０．５〜５μｍの表面樹脂層（Ｃ）とが（Ａ）／（Ｂ）／（Ｃ）の順で積層していることを特徴とする共押出積層フィルム。
【請求項１０】
ヒートシール樹脂層（Ａ）が１−ブテン系共重合体として１−ブテンとプロピレンとを必須成分として重合してなる１−ブテン−プロピレン系共重合体（ａ）を含有してなる樹脂層であり、中間樹脂層（Ｂ）がプロピレン単独重合体および／またはプロピレン−エチレン系共重合体（ｂ）を含有してなる樹脂層であり、しかも、表面樹脂層（Ｃ）が密度０．９１０〜０．９３０ｇ／ｃｍ２の低密度ポリエチレン（ｃ）からなる樹脂層である請求項９記載の共押出積層フィルム。
【請求項１１】
ヒートシール樹脂層（Ａ）中の１−ブテン−プロピレン系共重合体（ａ）が１−ブテン由来成分含有率が５０〜９９モル％の１−ブテン系−プロピレン共重合体（ａ１）であり、表面樹脂層（Ｃ）が密度０．９１０〜０．９３０ｇ／ｃｍ２で、該１−ブテン−プロピレン共重合体（ａ１）よりもヒートシール開始温度が高い低密度ポリエチレン（ｃ１）からなる樹脂層である請求項１０記載の共押出積層フィルム。
【請求項１２】
ヒートシール樹脂層（Ａ）が、ヒートシール樹脂層（Ａ）が、１−ブテン−プロピレン共重合体（ａ１）とプロピレン−エチレン共重合体（ｐｅ）とを、その重量比（ａ１）／（ｐｅ）が２０／８０〜８０／２０となる割合で含有してなる樹脂層である請求項１１記載の共押出積層フィルム。
【請求項１３】
中間樹脂層（Ｂ）がエチレン由来成分含有率３〜７重量％のプロピレン−エチレン共重合体を含有してなる中間樹脂層（Ｂ１）とプロピレン由来成分含有率９５重量％以上のプロピレン系樹脂からなる中間樹脂層（Ｂ２）とを、中間樹脂層（Ｂ１）をヒートシール樹脂層（Ａ）側として積層してなる樹脂層である請求項１２記載の包装方法。
【請求項１４】
厚さが２５〜４０μｍであり、かつ、ヒートシール樹脂層（Ａ）の厚さが１〜８μｍである請求項９〜１３のいずれか１項記載の共押出積層フィルム。
【請求項１５】
請求項９〜１４のいずれか１項記載の共押出積層フィルムをヒートシール樹脂層（Ａ）を袋の内側として溶融切断接着して角底製袋されていることを特徴とする角底袋。
【請求項１６】
ヒートシール樹脂層（Ａ）を内側として溶融切断接着した部分の接着強度が７．５〜３０Ｎ／１５ｍｍで、かつ、表面樹脂層（Ｃ）を内側として溶融切断接着した部分の接着強度が０．１〜５Ｎ／１５ｍｍである請求項１６記載の角底袋。
【発明の詳細な説明】
【０００１】
【発明の属する技術分野】
本発明は、食パン、菓子パン等の食品やその他の物品の角底包装袋による包装に好適で、角底包装袋の開口部側に角底袋としての形態を維持したままでの開封が可能な易開封シールを設け、異物の混入を防止しうる包装方法、この包装方法に使用する角底袋の製造に好適な共押出積層フィルムおよび角底袋に関する。
【０００２】
【従来の技術】
従来の食パン包装、菓子パン包装等の食品包装袋は開口部を、ひねって固定する結束具、即ちスリットを有する約２ｃｍ四方のプラスチック板、テープ、ひも等により結束した状態で販売されている。内容物が複数個であったり、単数個であっても大きなものは、再封が可能な結束具により何度も開閉できるため利便性が高く、多く使用されている。
【０００３】
しかしながら、このような結束具による包装は簡易であるため、包装袋の結束部に隙間があり、異物の侵入を防止できないという欠点がある。そのため異物の侵入が防止できる包装方法、フィルムおよび包装用袋が強く望まれている。
【０００４】
【発明が解決しようとする課題】
本発明の課題は、異物の侵入が防止でき、しかも、角底袋の形態を維持したままでの開封が可能な易開封性があり、結束具等により何度も角底袋の開閉できるという利便性を損なうことがない物品の包装方法、この包装方法に使用する角底袋の製造に好適な共押出積層フィルムおよび角底袋を提供することである。
【０００５】
【課題を解決するための手段】
発明者等は、上記実状に鑑みて鋭意検討した結果、
１−ブテンとその他のα−オレフィンとからなる１−ブテン系共重合体を含有してなるヒートシール樹脂層（Ａ）と、該１−ブテン系共重合体よりもヒートシール開始温度が高いプロピレン系樹脂を含有してなる中間樹脂層（Ｂ）と、エチレン系樹脂を含有してなる厚さ０．５〜５μｍの表面樹脂層（Ｃ）とが（Ａ）／（Ｂ）／（Ｃ）の順で積層している共押出積層フィルム（Ｉ）は、角底袋の製造に好適であり、しかも、異物の侵入が防止でき、角底袋の形態を維持したままでの開封が可能な易開封性があり、結束具等により何度も角底袋の開閉できるという利便性を損なうことがない物品の包装が容易であることを見出した。
【０００６】
その理由としては、次の▲１▼〜▲５▼が挙げられる。
▲１▼ヒートシール樹脂層（Ａ）が６０℃以上の温度領域で溶融接着が可能で、しかもこの温度領域では溶融接着温度におおよそ比例して接着強度が上昇し、高温領域での溶融接着では接着強度が高く強固に接着するが、低温領域での溶融接着では接着強度が弱く、容易に易開封性シールとなる。
▲２▼ヒートシール樹脂層（Ａ）を内側として溶融切断接着を行うと、強固に接着するが、表面樹脂層（Ｃ）を内側として溶融切断接着を行うと、中間樹脂層（Ｂ）と表面樹脂層（Ｃ）の層間接着強度が低く、かつ表面樹脂層（Ｃ）の厚さが薄いために溶融切断接着部の接着強度が低くなり破断して、容易に角底袋が得られる。
▲３▼得られた角底袋に食品等の物品を充填し、低い温度で開口部、例えば該包装用袋の開口部上端と充填された食品の間の部分をヒートシールすることにより安定した易開封シールとなり、容易に易開封角底包装袋とすることができる。
▲４▼角底袋上部を結束具で結束することにより従来のパン角底包装と同様の結束包装とすることができる。
▲５▼得られた易開封角底包装袋は、易開封シールがなされているため異物の侵入を防止でき、しかも、易開封シール部分で容易に開封でき、開封しても袋が破損しないため、プラスチック板、テープ、ひも等の結束具による再封が可能である。
【０００７】
即ち、本発明は、ヒートシール樹脂層（Ａ）と中間樹脂層（Ｂ）と表面樹脂層（Ｃ）とが（Ａ）／（Ｂ）／（Ｃ）の順で積層している共押出積層フィルムのヒートシール樹脂層（Ａ）を袋の内側として溶融切断接着して角底袋に製袋され、かつ、物品が充填された角底袋の開口部を、角底袋の形態を維持したままで開封可能となる加熱条件でヒートシールして易開封角底包装とする包装方法であって、しかも、該共押出積層フィルムが１−ブテンとその他のα−オレフィンとからなる１−ブテン系共重合体を含有してなるヒートシール樹脂層（Ａ）と、該１−ブテン系共重合体よりもヒートシール開始温度が高いプロピレン系樹脂を含有してなる中間樹脂層（Ｂ）と、エチレン系樹脂を含有してなる厚さ０．５〜５μｍの表面樹脂層（Ｃ）とを有する共押出積層フィルム（Ｉ）であることを特徴とする包装方法を提供するものである。
【０００８】
また、本発明は、１−ブテンとその他のα−オレフィンとからなる１−ブテン系共重合体を含有してなるヒートシール樹脂層（Ａ）と、該１−ブテン系共重合体よりもヒートシール開始温度が高いプロピレン系樹脂を含有してなる中間樹脂層（Ｂ）と、エチレン系樹脂を含有してなる厚さ０．５〜５μｍの表面樹脂層（Ｃ）とが（Ａ）／（Ｂ）／（Ｃ）の順で積層していることを特徴とする共押出積層フィルムを提供するものである
【０００９】
さらに、本発明は、前記共押出積層フィルムをヒートシール樹脂層（Ａ）を袋の内側として溶融切断接着して角底製袋されていることを特徴とする角底袋を提供するものである。
【００１０】
【発明の実施の形態】
本発明で用いる積層フィルム（Ｉ）は、１−ブテンとその他のα−オレフィンとからなる１−ブテン系共重合体を含有してなるヒートシール樹脂層（Ａ）と、該１−ブテン系共重合体よりもヒートシール開始温度が高いプロピレン系樹脂を含有してなる中間樹脂層（Ｂ）と、エチレン系樹脂を含有してなる厚さ０．５〜５μｍの表面樹脂層（Ｃ）とを有しておればよい。
【００１１】
ヒートシール樹脂層（Ａ）としては、１−ブテンとその他のα−オレフィンとからなる１−ブテン系共重合体を含有してなる樹脂層であれば良いが、１−ブテン系共重合体として１−ブテンとプロピレンとを必須成分として共重合してなる１−ブテン−プロピレン系共重合体（ａ）を用いることが好ましく、１−ブテン由来成分含有率が５０〜９９モル％（重合に使用した全単量体成分中における１−ブテンの割合が５０〜９９モル％を意味する。）の１−ブテン系−プロピレン共重合体（ａ１）を用いることがより好ましい。なかでも、ヒートシール樹脂層（Ａ）としては、低温での易開封シール時のヒートシール温度や強度の調整が容易で、ヒートシール温度幅が広く、易開封シールとして適度なヒートシール強度が容易に得られることから、該１−ブテン−プロピレン共重合体（ａ１）と、プロピレン−エチレン共重合体（ｐｅ）とを併用してなる樹脂層であることが特に好ましい。その重量比（ａ１）／（ｐｅ）としては２０／８０〜８０／２０となる割合であることが好ましく、なかでも２５／７５〜６０／４０となる割合であることが特に好ましい。なお、１−ブテン系−プロピレン共重合体（ａ１）としては、なかでも、１−ブテン由来成分含有率が５５〜９０モル％の１−ブテン系−プロピレン共重合体であることが好ましい。
【００１２】
前記エチレン−プロピレン共重合体（ｅｐ）は、プロピレンとプロピレンの共重合体であればよく、特に限定されないが、なかでも低温シール性、耐衝撃性、滑り性に優れるものが得られることから、エチレン由来成分含有量が２〜１０重量％（重合に使用した全単量体成分中におけるエチレンの割合が２〜１０重量％を意味する。）のプロピレン−エチレン共重合体が特に好ましい。
【００１３】
前記ヒートシール層（Ａ）は、ＪＩＳ　Ｋ−１７１３に定めるヒートシール開始温度試験に準拠して測定したヒートシール開始温度が、表面樹脂層（Ｃ）のヒートシール開始温度よりも低いことが、角底袋の作成と易開封性シールが容易なことから好ましい。このため、本発明に係る共押出積層フィルム（Ｉ）としては、ヒートシール層（Ａ）と表面樹脂層（Ｃ）の間のヒートシール開始温度差を１０℃以上とすることが好ましい。
【００１４】
中間樹脂層（Ｂ）としては、ヒートシール樹脂層（Ａ）中に含有される前記１−ブテン系共重合体よりもＪＩＳ　Ｋ−１７１３に定めるヒートシール開始温度が高いプロピレン系樹脂を含有してなる樹脂層であればよい。該中間樹脂層（Ｂ）としては、例えば、プロピレンの単独重合体；プロピレン−エチレン共重合体、プロピレンとエチレン以外のα−オレフィンとの共重合体等のプロピレン系共重合体；などのようなプロピレン系樹脂の１種以上を主成分として、好ましくは７５重量％以上含有してなり、必要に応じて、エチレン−１−ブテン共重合体、直鎖状低密度ポリエチレン等のような他の熱可塑性樹脂や各種の添加剤を混合してなる樹脂層が挙げられるが、なかでも、プロピレンの単独重合体および／またはプロピレン−エチレン系共重合体（ｂ）を含有してなる樹脂層であることが好ましい。該プロピレン−エチレン系共重合体（ｂ）としては、エチレン由来成分含有率３〜７重量％のプロピレン−エチレン共重合体が挙げられる。
【００１５】
また、前記中間樹脂層（Ｂ）は、ヒートシール樹脂層（Ａ）側の中間樹脂層（Ｂ１）と、表面樹脂層（Ｃ）側の中間樹脂層（Ｂ２）の２層からなる樹脂層であっても良い。この場合、表面樹脂層（Ｃ）側の中間樹脂層（Ｂ２）としては、前記中間樹脂層（Ｂ）として記載した組成と同様の組成であることが好ましい。また、ヒートシール樹脂層（Ａ）側の中間樹脂層（Ｂ１）としては、例えば、プロピレンの単独重合体；プロピレン−エチレン共重合体、プロピレンとエチレン以外のα−オレフィンとの共重合体等のプロピレン系共重合体；などのようなプロピレン系樹脂の１種以上を主成分として、好ましくは７０重量％以上含有してなり、必要に応じて、エチレン−１−ブテン系共重合体、直鎖状低密度ポリエチレン等のような他の熱可塑性樹脂や、本積層フィルム製造に際して発生した回収物等を混合してなる樹脂層が挙げられる。また、中間樹脂層（Ｂ１）は、中間樹脂層（Ｂ２）と同一組成の樹脂層であっても良い。具体例としては、エチレン由来成分含有率３〜７重量％のプロピレン−エチレン共重合体を含有してなる樹脂層（Ｂ１）とプロピレン由来成分含有率９５重量％以上のプロピレン系樹脂、好ましくはプロピレン単独重合体からなる樹脂層（Ｂ２）とを、樹脂層（Ｂ１）をヒートシール樹脂層（Ｃ）側として積層してなる樹脂層が挙げられる。なお、耐寒性に優れる積層フィルムが望ましい場合には、中間樹脂層（Ｂ１）を低温耐衝撃性の優れる組成、例えば直鎖状低密度ポリエチレンを含有させた組成からなる樹脂層とすることが好ましい。
【００１６】
更に、前記中間樹脂層（Ｂ１）は２層以上に分割することも可能で、中間樹脂層（Ｂ）全体の層構成が３層以上となっても何ら問題ない。
【００１７】
表面樹脂層（Ｃ）としては、エチレン系樹脂を含有してなる厚さ０．５〜５μｍの樹脂層（Ｃ）であればよく、例えば、低密度ポリエチレン、中密度ポリエチレン、高密度ポリエチレン、直鎖状低密度ポリエチレン等エチレン系樹脂の１種以上を主成分として８０重量％以上含有する厚さ０．５〜５μｍ、好ましくは厚さ１〜３．５μｍの樹脂層が挙げられる。これらのなかでも、中間樹脂層（Ｂ）との接着性が低く、表面樹脂層（Ｃ）を内側として溶融切断接着して製袋した角底袋の溶融切断接着部の接着強度が２．５Ｎ／１５ｍｍ以下となるエチレン系樹脂であって、ヒートシール樹脂層（Ａ）に含有されている１−ブテン系共重合体よりもヒートシール開始温度が高いエチレン系樹脂からなる樹脂層であることが、物品が充填された角底袋の開口部に外観良好な易開封シールを容易に形成できることから好ましい。このような好ましい表面樹脂層としては、密度０．９１０〜０．９３０ｇ／ｃｍ３の低密度ポリエチレンからなる樹脂層が挙げられる。
【００１８】
なお、表面樹脂層（Ｃ）は、エンボス加工を施すことによりマット調の表面を有する樹脂層とすることが可能であり、これにより表面がマット調の共押出積層フィルムと角底袋を得ることができる。
【００１９】
本発明に係る共押出積層フィルム（Ｉ）の厚みは、通常２０〜５０μｍであるが、なかでも２５〜４０μｍが好ましい。また、ヒートシール層（Ａ）の厚みは、通常０．１〜１０μｍであるが、なかでも１〜８μｍが好ましく、１〜５μｍが特に好ましい。
【００２０】
本発明に係る共押出積層フィルム（Ｉ）が、（Ａ）／（Ｂ１）／（Ｂ２）／（Ｃ）の順に積層された４層フィルムである場合、中間樹脂層（Ｂ１）と中間樹脂層（Ｂ２）の全厚に対する厚み比率は、各層の樹脂組成により異なり特に限定されないが、中間樹脂層（Ｂ１）が通常３０〜８０％、好ましくは４０〜７０％であり、中間樹脂層（Ｂ２）が通常１０〜５０％、好ましくは１５〜４５％であり。
【００２１】
本発明に係る積層フィルム（Ｉ）の具体例としては、例えば、
▲１▼１−オクテン−プロピレン共重合体（ａ１）とエチレン−プロピレンーエチレン共重合体（ｐｅ）を、その重量比（ａ１）／（ｐｅ）が２０／８０〜８０／２０となる割合で含有してなるヒートシール樹脂層（Ａ−１）と、プロピレン単独重合体および／またはエチレン−プロピレン系共重合体（ｂ）を７５重量％以上含有してなる中間樹脂層（Ｂ−１）と、密度０．９１０〜０．９３０ｇ／ｃｍ３の低密度ポリエチレンからなる表面樹脂層（Ｃ−１）を、（Ａ−１）／（Ｂ−１）／（Ｃ−１）の順に積層してなるフィルムで、例えば、その平均厚さの比が１．２／８．３／０．５となるように積層してなる、厚さが２５μｍもしくは３０μｍの角底袋用として好適な３層フィルム（Ｉ−１）、
▲２▼前記ヒートシール樹脂層（Ａ−１）と、直鎖状低密度ポリエチレンとプロピレン−エチレン共重合体とを含有し、該プロピレン−エチレン共重合体の含有率が７０重量％以上である中間樹脂層（Ｂ１−２）と、プロピレン単独重合体および／またはエチレン−プロピレン共重合体（ｂ）を７５重量％以上含有してなる中間樹脂層（Ｂ２−２）と、前記表面樹脂層（Ｃ−１）とを、（Ａ−１）／（Ｂ１−２）／（Ｂ２−２）／（Ｃ−１）の順に積層してなるフィルムで、例えば、その平均厚さの比が１／５．５／３／０．５となるように積層してなる、厚さが２５μｍもしくは３０μｍの角底袋用として好適な４層フィルム（Ｉ−２）、
などが挙げられる。
【００２２】
本発明に係る積層フィルム（Ｉ）は、そのまま用いてもよいが、印刷による商品訴求力向上のために表面樹脂層（Ｃ）にコロナ放電処理をしてもよい。また、共押出積層フィルム（Ｉ）各層の中には、必要に応じて酸化防止剤、スリップ剤、アンチブロッキング剤、防曇剤、着色剤、シリカなどの添加剤等を、本発明の範囲内で適宜添加しうる。
【００２３】
本発明に係る共押出積層フィルム（Ｉ）の製造方法は、共押出成形法であればよく、特に限定されないが、例えば、３台以上の押出機を用いて溶融押出する、共押出多層ダイス法、フィードブロック法等の公知の共押出法により溶融状態で積層した後、インフレーション、Ｔダイ・チルロール法等の方法で長尺巻フィルムに加工する方法が好ましい。
【００２４】
上記のような共押出積層フィルム（Ｉ）を用いた本発明の包装方法としては、該共押出積層フィルム（Ｉ）のヒートシール樹脂層（Ａ）を袋の内側として溶融切断接着して角底袋として製袋され、かつ、物品が充填された角底袋の開口部を、角底袋の形態を維持したままで開封可能となる加熱条件でヒートシールして易開封包装とする包装方法であればよいが、前記ヒートシール樹脂層（Ａ）を袋の内側として溶融切断接着して製袋した角底袋の溶融切断接着部の接着強度が７．５〜３０Ｎ／１５ｍｍで、かつ、表面樹脂層（Ｃ）を内側として溶融切断接着して製袋した角底袋の溶融切断接着部の接着強度が２．５Ｎ／１５ｍｍ以下であり、しかも、物品が充填された角底袋の開口部をヒートシールして得られた易開封シール部分のヒートシール強度が０．１〜５Ｎ／１５ｍｍであるものが好ましく、なかでも、角底袋の溶融切断接着部の接着強度が９〜２０Ｎ／１５ｍｍで、かつ、易開封シール部分のヒートシール強度が０．２〜３．５Ｎ／１５ｍｍであるものが特に好ましい。次いで、角底袋の開口部をヒートシールした後、物品の上部を結束具により結束してもよく、これにより、結束具を用いた開封後の袋の再封が可能となる。
【００２５】
前記３層フィルム（Ｉ−１）または前記４層フィルム（Ｉ−２）を用いた食パン包装方法を以下に例示することにより、本発明の包装方法を説明する。
【００２６】
食パン包装方法
食パン包装方法用には、前記３層フィルム（Ｉ−１）または前記４層フィルム（Ｉ−２）を使用することが好ましい。前記３層フィルム（Ｉ−１）または前記４層フィルム（Ｉ−２）を用いる場合、これらの共押出積層フィルムは印刷された後、ヒートシール樹脂層（Ａ）が袋の内側になるようにして製袋機、例えばトタニ技研工業（株）製ＨＫ−４０Ｖ等により角底袋に加工する。この際、ヒートシール樹脂層（Ａ）を内側として溶融切断接着して製袋した角底袋の溶融接着部の接着強度が７．５〜３０Ｎ／１５ｍｍになる条件で溶融切断接着温度、製袋速度等を調整することが好ましい。次いで、得られた角底袋は、食パン自動充填機に供給され、食パン充填後、好ましくはヒートシール強度が０．１〜５Ｎ／１５ｍｍになる条件でヒートシールして、易開封性食パン包装角底袋とし、更に必要に応じて、角底袋の上部、好ましくは食パンの上部で易開封性シール部分またはその上もしくは下付近をプラスチック板、テープ、ひも等の結束具を用い結束する。
【００２７】
尚、本発明で言う易開封性シールとは、袋のヒートシール部分から切り出した幅１５ｍｍの試験片のヒートシール強度を、引張試験機〔（株）エー・アンド・デー製テンシロン〕を用いて、温度２３℃、引張速度３００ｍｍ／分の条件で測定した場合のヒートシール強度が０．１〜５Ｎ／１５ｍｍで、かつ、試験片の８割以上がフィルムの破断なしにシール面より剥離するヒートシールをいう。
【００２８】
前記食パン包装方法で、食パン充填後のヒートシールを、ヒートシール強度が０．１〜５Ｎ／１５ｍｍで易開封となるようにするシール温度やシール時間としては、シールパターンやシール圧力によりことなり特に限定されないが、好ましくは６５〜９５℃で０．１〜２秒間、特に好ましくは７０〜９０℃で０．３〜１．５秒間である。
【実施例】
以下に、実施例および比較例を挙げて、本発明を更に具体的に説明する。尚、例中の部および％は、特に断りのない限りすべて重量基準である。
【００２９】
実施例１
ヒートシール樹脂層（Ａ）用として１−ブテン−プロピレン共重合体〔１−ブテン由来成分含有率：６５モル％、密度：０．９０ｇ／ｃｍ３、ＭＩ（測定温度１９０℃）：４ｇ／１０分間〕５０部とプロピレン−エチレン共重合体〔エチレン由来成分含率：７．０％、密度：０．９０ｇ／ｃｍ３、ＭＩ（測定温度２３０℃）：７ｇ／１０分間〕５０部とからなる混合物を用い、中間樹脂層（Ｂ）用としてプロピレン単独重合体〔密度：０．９０ｇ／ｃｍ３、ＭＩ（測定温度２３０℃）：９ｇ／１０分間〕を用い、表面樹脂層（Ｃ）用として低密度ポリエチレン〔密度：０．９１ｇ／ｃｍ３、ＭＩ（測定温度１９０℃）：８ｇ／１０分間〕を用い、これらをそれぞれ３台の押出機に供給し、ヒートシール樹脂層（Ａ）と中間樹脂層（Ｂ）と表面樹脂層（Ｃ）の平均厚さの比（Ａ）：（Ｂ）：（Ｃ）が１．２：８．３：０．５となるように共押出して、厚さ３０μｍの３層フィルムを成形した。
【００３０】
次いで、表面樹脂層（Ｃ）の表面エネルギーが３６ｍＮ／ｍになるようにコロナ放電処理を施し、角底袋用共押出積層フィルムを製造した。得られた共押出積層フィルムを３５℃で４８時間エージングした後、ヒートシール樹脂層（Ａ）を内側にしてフィルムを半折後、折り込みの内側に折り返しをつけて二重折り底部を形成させ、この二重折り底部の内部折り目を頂点とし外部折り目を底辺とする直角二等辺三角形の両二等辺部を、第１表に示す温度で溶融切断接着（以下、Ｖシールという。）し、次いで、前記直角二等辺三角形の頂点を通り流れ方向と直角に第１表に示す温度で溶融切断接着（以下、サイドシールという。）することにより製袋〔製袋機：トタニ技研工業（株）製ＨＫ−４０Ｖ、製袋速度：１３０枚／分〕して、角底袋（縦：３４５ｍｍ、横：２３５ｍｍ）を得た。
【００３１】
得られた角底袋に食パンを充填した後、開口部上端と食パンの間（開口部上端から下に５０ｍｍの部分）を開口部と平行にヒートシーラー〔テスター産業（株）製、圧力：０．２ＭＰａ、時間：１秒間、シール温度：上部シールバーの温度を第１表に示す温度で、下部シールバーは５０℃に固定、シールバー形状：３００ｍｍ×１０ｍｍの平面〕で易開封ヒートシールして、易開封性食パン包装角底袋を得た。この易開封性食パン包装角底袋用い、以下のように、Ｖシール強度とサイドシール強度と易開封ヒートシール強度を測定すると共に、易開封ヒートシール強度測定時のフィルム破断の有無を観察した。この結果を第１表（１）〜（２）に示す。
【００３２】
＊Ｖシール強度とサイドシール強度：得られた角底袋５枚の両側のＶシール部の中央と、このＶシール部上部の両側のサイドシール部の中央とから、それぞれ１５ｍｍ幅の試験片を１枚づつ（１つの袋でそれぞれ２枚）合計でそれぞれ１０枚を切り出し、２３℃、引張速度３００ｍｍ／分の条件でテンシロン引張試験機〔（株）エー・アンド・デー製〕で引き剥がす時の最大荷重を測定し、それぞれＶシール強度とサイドシール強度とした。
【００３３】
＊易開封ヒートシール強度：得られた角底袋５枚の易開封ヒートシール部分から、それぞれ１５ｍｍ幅の試験片を２枚づつ（易開封ヒートシール部分を２等分し、その中央部分からそれぞれ１枚）、合計で１０枚を切り出し、２３℃、引張速度３００ｍｍ／分の条件でテンシロン引張試験機〔（株）エー・アンド・デー製〕で引き剥がす時の最大荷重を測定し、易開封ヒートシール強度とした。また、易開封ヒートシール強度測定時の試験片の破断の有無を観察し、フィルム破断がなしで引き剥がされたものを「破断なし」、フィルムが破断したものを「破断あり」と評価した。
【００３４】
比較例１
ヒートシール樹脂層（Ａ）としてプロピレン−エチレン共重合体〔エチレン由来成分含有率：３．７％、密度：０．９０ｇ／ｃｍ３、ＭＩ（測定温度２３０℃）：８ｇ／１０分〕を用い、ヒートシール樹脂層（Ａ）、中間樹脂層（Ｂ）、表面樹脂層（Ｃ）の平均厚さの比（Ａ）：（Ｂ）：（Ｃ）が３：６．５：０．５となるように共押出するように変更した以外は実施例１と全く同様にして、驚異紙だし積層フィルムを製造し、同様にシール強度を測定し、フィルム破断の有無を評価した。この結果を第１表（１）〜（２）に示す。
【００３５】
【表１】
2004059088.tif 000002
【００３６】
【表２】
2004059088.tif 000003
【００３７】
第１表（１）〜（２）の結果からわかる様に、本発明の共押出積層フィルム（Ｉ）を用いて得た角底袋は従来の積層フィルムで得られた角底袋と同様な充分なＶシール強度とサイドシール強度が得られ、しかも、袋の開口部を８０℃でヒートシールするとフィルムの破断無くして、シール面より剥離できる易開封性が得られる。
【００３８】
【発明の効果】
本発明の包装方法は、共押出積層フィルム（Ｉ）のヒートシール樹脂層（Ａ）が袋の内側となるように角底袋用に二重折り底部を形成し、角底袋用の溶融切断接着すると、ヒートシール樹脂層（Ａ）を内側とした溶融切断接着部は強固に接着するが、表面樹脂層（Ｃ）を内側とした溶融切断接着部は接着が弱いために、容易に角底袋が得られるうえに、得られた角底袋に食品等の物品を充填し、より低い温度で開口部をヒートシールすると安定して易開封ヒートシールすることができ、容易に食品が密封された易開封包装袋とすることができる。得られた易開封角底包装袋は、易開封ヒートシールがなされているため異物の侵入を防止でき、しかも、易開封ヒートシール部分で容易に開封でき、開封しても角底袋が破損しないため、プラスチック板、テープ、ひも等の結束具による再封が可能であり、更に袋上部を結束具で結束することにより従来の食パン包装と同様の結束包装とすることができる。
【００３９】
本発明の包装方法および共押出積層フィルムは、なかでも、パン、スナック、青果物等のツイストバッグ包装の角底袋としてその実用的価値は多大である。